FR 2168148 A1 19730831 FR 7201516 A 19720118 Les gants des bottes à gants utilisés coura-ent sont fabriqués en latex naturel ou synthétique. Ils ont une épaisseur uniforme qui est la 8me pour la main et la manchette. Les utilisateurs ayant reconnu la nécessité d'une perception tactile ai'- liorée, désirent disposer de gants à mains fines et à manchettes paisses. Pour leur donner satisfaction, on a fabriqué des gants dont la main fine et la manchette épaisse sont rendues solidaires par un collage. Le vieillissement de la colle provoque, à 11 usage, un décollage des deux parties, ce qui, on énergie atomique, peut entratner de graves contaminations pour les manipulateurs et, en biologie ou pharmacie, l'absence de toute stérilisation des produits traités. Les gants, objet de l'invention, sont caractérisés en ce qu'ils colportent une main fine et une manchette épaisse, les deux parties étant fabriquées dtun seule pièce, sans collage Le procédé de fabrication copporte, idéalement, les opérations suivantes a) Chauffage de la forme (en porcelaine ou en aluminium, ou en autre matière) ; b) la main de cette forme est rapidement recouverte avec un gant formant épar- gne, serré au poignet par un bracelet de caoutchouc ; c) la forme, toujours chaude, dont la main est recouverte du gant épargne, est tre-e dans un bain liquide de coagulant à base d'alcool méthylique et de nitrate de calcium de densité 1,14 ; d) le séchage de ce coagulant déposé sur la forme est effectué à 60 degrés centigrades pendant cinq minutes, la main étant orientée vers le haut ; e) le gant épargne recouvrant la main est alors enlevé si bien que le coagulant de densité 1,14 n'est déposé que sur la manchette de la forme à l'exclusion de la main; f) la main de la forme est ensuite trempée dans un bain de coagulant, toujours à base d'alcool méthylique et de nitrate de calcium mais de densité 0,90, en débordant d'environ deux centimètres sur la partie de la manchette précEdem- ment recouverte de coagulant de densité 1,14 g) le séchage du coagulant déposé sur la main est effectué au moyen de rayons infra-rouges ; h) la forme revêtue de ses coagulants de densités différentes est alors trempée dans un bain de latex naturel ou synthétique pendant un temps déterminé à avance i) au cours de cette opération le latex se dépose sur toute la surface de la forme mais en plus forte épaisseur sur la manchette que sur la main En effet, lors de l'immersion, le dépit de latex est d'autant plus épais que la densité du coagulant précédemment employé est plus forte. En outre, l'épaisseur de la couche de latex déposée sur la forme croIt, cette fois, uniformSment avec la durée d'immersion de ladite forme dans le bain de latex. Par ce procédé de fabrication le but reeherohé est atteint, c'est-à-dire que l'on obtient un gant d'une seule pièce, sans solution de continuité, dont le reveAtelent de la main est fin et permet de ce fait une bonne perception tactile et que le revêtement de la manchette est plus épais, possédant ainsi une résistance conforme à l'emploi qui doit en hêtre fait dans la pratique. J) Les différentes autres phases de la fabrication, de pratique courante, sont effectuées dans l'ordre suivant : séchage, vulcanisation, démoulage, lavage, etc. La demanderesse a réalisé, suivant le processus qui vient d'être décrit, des gants en latex naturel et synthétique, comportant des épaisseurs de ho de millimètre pour la main et de 640 de millimètres pour la manchette. I1 est bien évident que des modifications de détail pourront castre appor tées à l'exposé qui précède sans altérer l'esprit de l'invention. On pourra, en particulier, par le meAme procédé (sans collage), réaliser des gants, ou autres articles, de différentes épaisseurs, ces dernières n'étant pas obligatoirement limités à deux mais à un nombre quelconque de variantes. L'invention englobe encore, à titre de produit industriels nouveaux les gants à mains fines et à manchettes épaisses réalisés sans collage. REVENDICATIONS 1. Ganta, notamment pour bottes à gants, carcatérisés en ce qu'ils ao- portent une main fine et une manchette épaisse et sont fabriqués d'une seule pièce, sans collage. 2. Gants, nota-nt pour bottes à gants, selon la revendication 1 earact- risés en ce que leur procédé de fabrication comporte, idéalement, les différent. phases suivantes a) chauffage de la forme (en porcelaine ou en aluminium, ou en autre matière) ; b) la main de cette forme est rapidement recouverue avec un gant formant par gne, serré au poignet par un bracelet de caoutchouc ; c) la forme, toujours chaude, dont la main est recouverte du gant épargne, est trempée dans un bain liquide de coagulant à base d'alcool méthylique et de nitrate de calcium de densité 1,14 ; d) le séchage de ce coagulant déposé sur la forme est effectué à 60 degrés centigrades pendant cinq minutes, la main étant orientée vers le haut ; e) le gant épargne recouvrant la main est alors enlevé si bien que le coagulant de densité 1,14 ntest déposé que sur la manchette de la forme à 11 exclusion de la main ; f) la main de la forme est ensuite trempée dans un bain de coagulant, toujours i base d'alcool méthylique et de nitrate de calcium mais de densité 0,90, en débordant d'environ deux centimètres sur la partie de la manchette précèdes- ment recouverue de coagulant de densité 1,14 g) le séchage du coagulant déposé sur la main est effectué au moyen de rayons infra-rouges ; h) la forme revêtue de ses coagulants de densités différentes est alors trem pée dans un bain de latex naturel ou synthétique pendant un temps déterminé à l'avance , i) au cours de cette opération le latex se dépose sur toute la surface de la forme mais en plus forte épaisseur sur la manchette que sur la main. En effet, lors de l'immersion, le ddpôt de latex est d'autant plus épais que la densité du coagulant précédemment employé est plus forte. En outre, l'épaisseur de la couche de latex déposée sur la forme crott, cette fois, uniformément avec la durée dtimmersion de ladite forme dans le bain de latex. Par ce procédé de fabrication le but recherché est atteint, ctest-à-dire que l'on obtient un gant d'une seule pièce, sans solution de continuité, dont le rev8tement de la main est fin et permet de ce fait une bonne perception tactile et que le rev8tement de la manchette est plus épais, possédant ainsi une résistance conforme à l'emploi qui doit en titre fait dans la pratique. j) Les différentes autres phases de la fabrication, de pratique courante, sont effectuées dans l'ordre suivant : séchage, vulcanisation, démoulage, lavage, etc. 3. A titre de produits indusJriels nouveaux, les gants réalisés selon les revendications 1 et 2 caractérisés en ce qu' ils comportent une main fine et une manchette épaisse et sont fabriqués en une seule pie ce, sans collage.